(57)【要約】【課題】モールド樹脂をドライエッチングしてレジストパターン端面を表出させる場合でも、エッチングの終点を確実に判定することが可能なドライエッチング方法を提供する。【解決手段】エッチング対象物Ｓを、基板Ｗ表面にレジストパターンＲｐを形成した後にモールド樹脂Ｒｍで封止したものとし、レジストパターン端面Ｒｐａが表出するようにエッチング対象物をドライエッチングする本発明のドライエッチング方法は、真空チャンバ内に設けたキャリア５にエッチング対象物をセットすると共に、エッチング対象物を除くキャリアの部分に、金属製の支持体５１と支持体に積層される樹脂膜５２とで構成される終点検知用の目印体５０をセットする工程と、真空チャンバ内で、エッチングガスのラジカルによってエッチング対象物と共に目印体をエッチングし、目印体の支持体の表出を検出してエッチング対象物に対するエッチングの終点を判定する工程とを含む。【選択図】図２
2020017555.tif 000002
【特許請求の範囲】
【請求項１】
エッチング対象物を、基板表面に所定のレジストパターンを形成した後にモールド樹脂で封止したものとし、レジストパターンの端面が表出するようにエッチング対象物をドライエッチングするドライエッチング方法において、
真空チャンバ内に設けた保持手段にエッチング対象物をセットすると共に、エッチング対象物を除く保持手段の部分に、金属製の支持体とこの支持体に積層される樹脂膜とで構成される終点検知用の目印体をセットする工程と、
真空雰囲気中の真空チャンバ内で、プラズマにより生成したエッチングガスのラジカルによってエッチング対象物と共に目印体をエッチングし、目印体の支持体の表出を検出してエッチング対象物に対するエッチングの終点を判定する工程とを含むことを特徴とするドライエッチング方法。
【請求項２】
前記樹脂膜は、レジストパターン端面からモールド樹脂表面までに相当する厚みを持ち且つモールド樹脂と同等のエッチングレートを持つことを特徴とする請求項１記載のドライエッチング方法。
【請求項３】
前記目印体を、エッチング対象物がセットされる保持手段の全面に設けていることを特徴とする請求項１または請求項２記載のドライエッチング方法。
【請求項４】
前記エッチングの終点が判定されると、前記エッチング対象物にバイアス電位を印加し、プラズマにより生成したエッチングガスのイオンによって、モールド樹脂を更にエッチングする工程を含むことを特徴とする請求項１〜３のいずれか１項記載のドライエッチング方法。
【発明の詳細な説明】
【技術分野】
【０００１】
本発明は、エッチング対象物を、基板表面に所定のレジストパターンを形成した後にモールド樹脂で封止したものとし、レジストパターンの端面が表出するようにエッチング対象物をドライエッチングするドライエッチング方法に関する。
【背景技術】
【０００２】
例えば電子デバイスの製造工程において、リソグラフィ技術を用いて基板表面にレジストパターンを形成し、このレジストパターンをモールド樹脂で封止した後に、モールド樹脂を除去してレジストパターンの端面を表出させる工程があり、このようなレジストパターンの端面を表出させる方法として、従来ＣＭＰ法が知られている（例えば、特許文献１参照）。
【０００３】
ここで、レジストパターンは比較的低い硬度を持つ樹脂で構成されるため、上記従来例のようにＣＭＰ法を用いると、レジストパターン端面に研磨傷が不可避的に形成され、研磨傷が形成されたレジストパターンは光学用途のものに使用できなくなる。このような研磨傷が形成されないように、ドライエッチング方法を用いてレジストパターン端面を表出させることが考えられる。この場合、エッチング対象物を基板表面に所定のレジストパターンを形成した後にモールド樹脂で封止したものとし、このエッチング対象物を真空チャンバ内に設けた保持手段にセットし、真空チャンバ内に例えばフッ素系のエッチングガスを導入してプラズマを発生させ、プラズマにより生成したエッチングガスのラジカルやイオンによってエッチング対象物をドライエッチングする。
【０００４】
ところで、エッチング対象物をエッチングする間、真空チャンバ内のプラズマの発光強度を測定し、その発光強度の変化に基づいてエッチングの終点を判定し、エッチングを終了することが一般である。然しながら、レジストパターンとモールド樹脂とはいずれも炭素を主成分とする樹脂で構成されるため、発光強度の変化に基づいてエッチングの終点を判定することは困難である。
【先行技術文献】
【特許文献】
【０００５】
【特許文献１】特開２０１３−２２２７５２号公報
【発明の概要】
【発明が解決しようとする課題】
【０００６】
本発明は、以上の点に鑑み、モールド樹脂をドライエッチングしてレジストパターン端面を表出させる場合でも、エッチングの終点を確実に判定することが可能なドライエッチング方法を提供することをその課題とするものである。
【課題を解決するための手段】
【０００７】
上記課題を解決するために、エッチング対象物を、基板表面に所定のレジストパターンを形成した後にモールド樹脂で封止したものとし、レジストパターンの端面が表出するようにエッチング対象物をドライエッチングする本発明のドライエッチング方法は、真空チャンバ内に設けた保持手段にエッチング対象物をセットすると共に、エッチング対象物を除く保持手段の部分に、金属製の支持体とこの支持体に積層される樹脂膜とで構成される終点検知用の目印体をセットする工程と、真空雰囲気中の真空チャンバ内で、プラズマにより生成したエッチングガスのラジカルによってエッチング対象物と共に目印体をエッチングし、目印体の支持体の表出を検出してエッチング対象物に対するエッチングの終点を判定する工程とを含むことを特徴とする。
【０００８】
本発明によれば、保持手段にセットしたエッチング対象物をエッチングすると、保持手段に設けた目印体も同時にエッチングされる。このとき、樹脂膜のエッチングレートを考慮して樹脂膜の厚みを適宜設定すれば、エッチング対象物のモールド樹脂がエッチングされてレジストパターンの端面が表出するタイミングと、目印体の絶縁膜がエッチングされて支持体が表出するタイミングとが略一致する。ここで、支持体は金属製であるため、公知の方法を用いて支持体の表出を検出することができる。これにより、エッチング対象物に対するエッチングの終点を確実に判定することができる。
【０００９】
本発明においては、前記樹脂膜が、レジストパターン端面からモールド樹脂表面までに相当する厚みを持ち且つモールド樹脂と同等のエッチングレートを持つことが好ましい。これによれば、エッチング対象物のモールド樹脂がエッチングされてレジストパターンの端面が表出するタイミングと、目印体の絶縁膜がエッチングされて支持体が表出するタイミングとを確実に略一致させることができる。
【００１０】
本発明においては、前記目印体を、エッチング対象物がセットされる保持手段の全面に設けていることが好ましい。これによれば、支持体の面積を広くできるため、支持体の表出を精度良く検出することができ、有利である。
【００１１】
ところで、エッチングの終点が判定された後に、更に一定時間エッチング（所謂オーバーエッチング）することが一般であるが、ラジカルによるオーバーエッチングを行うと、レジストパターンの端面が平面ではなく錐状となることが判明した。これは、レジストパターンよりもモールド樹脂のエッチングレートが高いため、レジストパターンとの界面におけるモールド樹脂がエッチングされてレジストパターンの側面上部が露出し、露出したレジストパターン側面上部と端面とがなす角部が過度にエッチングされることによるものと考えられる。そこで、本発明においては、前記エッチングの終点が判定されると、前記エッチング対象物にバイアス電位を印加し、プラズマにより生成したエッチングガスのイオンによって、モールド樹脂を更にエッチングする工程を含むことが好ましい。これによれば、レジストパターンとモールド樹脂とが同等のエッチングレートでエッチングされるため、レジストパターンの端面が錐状となることを防止できる。
【図面の簡単な説明】
【００１２】
【図１】本発明の実施形態で用いられるドライエッチング装置の構成を模式的に説明する断面図。
【図２】（ａ）及び（ｂ）は、本発明の実施形態のドライエッチング方法を説明する工程図。
【図３】（ａ）及び（ｂ）は、本発明の変形例のドライエッチング方法を説明する工程図。
【発明を実施するための形態】
【００１３】
以下、図面を参照して、エッチング対象物Ｓを、シリコンウエハ等の基板Ｗの表面に所定のレジストパターンＲｐを形成した後にモールド樹脂Ｒｍで封止したものとし、レジストパターンＲｐの端面Ｒｐａが表出するようにエッチング対象物Ｓをドライエッチングする場合を例に、本発明のドライエッチング方法の実施形態について説明する。
【００１４】
図１を参照して、ＥＭは、本実施形態のドライエッチング方法を実施する所謂ダウンフロー型のドライエッチング装置であり、ドライエッチング装置ＥＭは、真空ポンプＰにより真空引きされて真空雰囲気の形成が可能な真空チャンバ１を備える。以下、「上」「下」といった方向を示す用語は、図１の姿勢を基準として説明する。
【００１５】
真空チャンバ１の側壁上部には、図示省略するＯリングを介して、天板１１が装着されている。天板１１には、上下方向に貫通する透孔１１０が開設されていると共に、この透孔１１０に連通するガス供給路１１１が穿設されている。ガス供給路１１１の端部には、図示省略のガス源に通じるガス管２が接続され、ガス管２に介設されるマスフローコントローラ２１を制御することにより、透孔１１０にエッチングガスを所定流量で導入できるようになっている。エッチングガスは、エッチング対象物Ｓに応じて適宜選択され、例えば、ＣＦ４、ＳＦ６やＮＦ３等のフッ素系ガスが主として用いられ、プラズマ密度を高めるために酸素ガスや窒素ガス等の添加ガスを添加することができる。
【００１６】
天板１１の上面には、図示省略するＯリングを介して、透孔１１０の上部開口を塞ぐように例えば石英製の誘電体窓１１２が設けられ、この誘電体窓１１２には、マイクロ波電源３に通じる導波管３１が接続されている。透孔１１０内にエッチングガスを導入した状態で、誘電体窓１１２を介してマイクロ波を導入することで、透孔１１０内でプラズマが発生し、これによりエッチングガスのラジカルやイオンが生成する。透孔１１０の下方には、天板１１の下面に吊設されてガスの通過を許容する複数の孔（図示省略）が開設されて、マイクロ波を遮蔽する遮蔽板１１３が配置されている。遮蔽板１１３をプラズマが通過しようとすると、プラズマ中のイオンや電子は遮蔽板１１３でトラップされ、ラジカルのみが遮蔽板１１３を通過してエッチング対象物Ｓをエッチングすることができる。
【００１７】
真空チャンバ１内の底部には金属製のステージ４が設けられている。ステージ４の上面には、保持手段５としての矩形または円形の輪郭を持つ導電性樹脂製の板状のキャリアが設けられている。キャリア５の上面には、複数のエッチング対象物Ｓの各々がモールド樹脂Ｒｍ側を上方に向けて間隔を存して保持されている。ステージ４には、バイアス電源Ｅとしての高周波電源の出力が接続され、後述するオーバーエッチング時に、高周波電源Ｅから所定周波数（例えば１３．５３ＭＨｚ）の高周波電力を投入することで、エッチング対象物Ｓに対しバイアス電位を印加できるようにしている。これにより、真空チャンバ１内にプラズマが形成し、プラズマにより生成したエッチングガスのイオンによりエッチング対象物Ｓをエッチング（オーバーエッチング）することができる。
【００１８】
上記ドライエッチング装置ＥＭは、エッチング対象物Ｓのエッチングにより生じる発光の強度を測定し、その発光強度の変化に基づいてエッチングの終点を判定する公知の終点判定手段Ｍｐを備える。ここで、エッチング対象物Ｓを構成するレジストパターンＲｐとモールド樹脂Ｒｍとは、いずれも炭素を主成分とする樹脂で構成されるため、発光強度の変化に基づきエッチングの終点（すなわち、レジストパターンＲｐの端面Ｒｐａが表出したこと）を判定することは困難である。
【００１９】
そこで、本実施形態では、エッチング対象物Ｓを除くキャリア５の上面部分に、金属製の支持体５１とこの支持体５１に積層される樹脂膜５２とで構成される終点検知用の目印体５０を設けた。支持体５１は、例えば金属板や金属膜で構成することができ、これらの金属板や金属膜を構成する金属としては、エッチングガスのラジカルでエッチングされて発光するものであればよく、フッ素系のエッチングガスを用いる場合、例えばＴｉを用いることができる。本実施形態では、樹脂膜５２として、レジストパターン端面Ｒｐａからモールド樹脂Ｒｍ表面までに相当する厚みｄを持ち、且つ、モールド樹脂Ｒｍと同等のエッチングレートを持つものを用いた。樹脂膜５２を構成する材料としては、例えば、ポリイミド樹脂、レジスト、ポリテトラフルオロエチレンの中から選択して用いることができる。尚、支持体５１としての金属膜や樹脂膜５２の成膜方法やパターニング方法としては、公知のものを用いることができるため、ここでは詳細な説明を省略する。
【００２０】
また、上記ドライエッチング装置ＥＭは、図示省略する公知のマイクロコンピュータやシーケンサ等を備えた制御手段Ｃを備え、制御手段Ｃにより、マイクロ波電源３やバイアス電源Ｅの稼働、マスフローコントローラ２１の稼働や真空ポンプＰの稼働等を統括管理するほか、終点判定手段Ｍｐを制御してエッチングの終点を判定する。以下、上記エッチング装置ＥＭを用いたドライエッチング方法について説明する。
【００２１】
先ず、真空ポンプＰを作動させて真空チャンバ１内を所望の真空度（例えば、０．１Ｐａ）まで真空引きした状態で、予めエッチング対象物Ｓと目印体５０とが設けられたキャリア５を図外の搬送ロボットを用いて真空チャンバ１内に搬送し、ステージ４上に載置する。これにより、真空チャンバ１内に設けたキャリア５にエッチング対象物Ｓがセットされると共に、エッチング対象物Ｓを除くキャリア５の部分に目印体５０がセットされる。
【００２２】
次に、マスフローコントローラ２１を制御して透孔１１０内にＣＦ４ガスを１０〜１０００ｓｃｃｍの流量で導入する。このとき、エッチングレートをより高くするために、添加ガスとして酸素ガスを１０〜２０００ｓｃｃｍ、窒素ガスを１０〜５００ｓｃｃｍ導入することが好ましい。これと共に、マイクロ波電源３から例えば２．４５ＧＨｚのマイクロ波を１００Ｗ〜３０００Ｗ投入することで、透孔１１０でプラズマを発生させる。このとき、高周波電源Ｅからステージ４を介してエッチング対象物Ｓにはバイアス電位を印加しないため、遮蔽板１１３を通過したエッチングガスのラジカルにより、エッチング対象物Ｓがドライエッチングされると同時に、目印体５０もドライエッチングされる。
【００２３】
このとき、モールド樹脂Ｒｍと樹脂膜５２とは同等のエッチングレートでエッチングされる。ここで、図２（ａ）に示すように、樹脂膜５２の厚みｄは、レジストパターンＲｐの端面Ｒｐａからモールド樹脂Ｒｍ表面までの厚みｄ（例えば、１００μｍ）に予め設定されているため、図２（ｂ）に示すように、エッチング対象物ＳのレジストパターンＲｐの端面Ｒｐａが表出するタイミングと、目印体５０の支持体５１が表出するタイミングとを略一致させることができる。支持体５１は金属製であるため、公知のプラズマの発光強度に基づく終点判定方法を用いる終点検知手段Ｍｐにより支持体５１の表出を確実に検出することができる。従って、支持体５１の表出を検出した時点を、エッチング対象物Ｓに対するエッチングの終点であるとして判定することができる。このようにエッチングの終点が判定されると、マイクロ波電源３からのマイクロ波の導入やエッチングガスの供給を停止してエッチングを終了する。
【００２４】
また、エッチングの終点が判定された後に、継続して一定時間オーバーエッチングを行ってもよい。オーバーエッチングの時間は、モールド樹脂Ｒｍが例えば５〜１０μｍ程度エッチングされる時間に設定される。オーバーエッチングの条件としては、バイアス電源Ｅからステージ４に例えば１３．５６ＭＨｚの高周波電力を５０Ｗ〜１０００Ｗ投入してエッチング対象物Ｓにバイアス電位を印加する点以外は、上記エッチング条件と同様の条件を用いることができる。これにより、プラズマにより生成したエッチングガスのイオンがエッチング対象物Ｓに引き込まれ、このエッチングガスのイオンによりモールド樹脂ＲｍとレジストパターンＲｐとがエッチングされる。このとき、レジストパターンＲｐとモールド樹脂Ｒｍとが同等のエッチングレートでエッチングされるため、上記従来例のようにレジストパターンの端部が錐状となることを防止でき、良好なエッチング形状を実現することができる。
【００２５】
以上、本発明の実施形態について説明したが、本発明は上記のものに限定されるものではなく、本発明の技術思想の範囲を逸脱しない範囲で適宜変形することができる。例えば、上記実施形態では、キャリア５の上面のうちエッチング対象物Ｓを除く部分に目印体５０を設けたが、図３（ａ）に示すように、キャリア５の全面に目印体５００を設けるようにしてもよい。この場合、目印体５００を構成する支持体５０１の面積が上記支持体５１よりも広くなり、支持体５０１が表出したときの発光強度が強くなるため、支持体５０１の表出を精度良く検出することができ、有利である。
【００２６】
また、上記実施形態では、エッチングガスとしてフッ素系ガス（ＣＦ４ガス）と酸素ガスと窒素ガスの混合ガスを用いているが、フッ素系ガスのみを用いてもよい。但し、フッ素系ガスのラジカルのみのエッチングレートは低いため、高いエッチングレートを実現するには、上記実施形態の如く酸素ガスと窒素ガスを添加することが好ましい。尚、エッチング開始時点からエッチング対象物Ｓにバイアス電位を印加してエッチングガスのイオンによりエッチングを行うことも考えられるが、モールド樹脂Ｒｍを比較的厚く（例えば１００〜２００μｍ）除去する場合、モールド樹脂Ｒｍの表面温度が高くなり、モールド樹脂Ｒｍが溶ける虞がある。
【００２７】
また、樹脂膜５２はモールド樹脂Ｒｍと同等のエッチングレートを持たなくてもよく、その場合、予め樹脂膜５２とモールド樹脂Ｒｍのエッチングレートを夫々求め、求めたエッチングレートの差に応じて樹脂膜５２の厚さを設定することで、エッチング対象物ＳのレジストパターンＲｐの端面Ｒｐａが表出するタイミングと、目印体５０の支持体５１が表出するタイミングとを略一致させてもよい。
【００２８】
また、上記実施形態では、支持体５１が表出したときに、レジストパターンＲｐの端面Ｒｐａが表出するように、支持体５１の厚みｄを設定しているが、支持体５１が表出したときに、レジストパターンＲｐの端面Ｒｐａの上に所定厚み（例えば、２〜３μｍ）のモールド樹脂Ｒｍが存在するように、支持体５１の厚みｄを設定してもよい。この場合、支持体５１の厚みｄを、レジストパターン端面Ｒｐａからモールド樹脂表面までの厚みから上記所定厚み分を引いた厚みに設定すればよく、これにより、エッチングの終点判定後のオーバーエッチングによりレジストパターンＲｐの端面Ｒｐａを表出させることができる。
【符号の説明】
【００２９】
Ｒｍ…モールド樹脂、Ｒｐ…レジストパターン、Ｒｐａ…レジストパターンＲｐの端面、Ｓ…エッチング対象物、１…真空チャンバ、５…キャリア（保持手段）、５０，５００…目印体、５１，５０１…支持体、５２，５０２…樹脂膜。
【図１】
2020017555.tif 000003
【図２】
2020017555.tif 000004
【図３】
2020017555.tif 000005